АБРАЗИВНОЕ ИЗДЕЛИЕ ДЛЯ ОПЕРАЦИЙ НИЗКОСКОРОСТНОГО ШЛИФОВАНИЯ

1. Абразивное изделие, предназначенное для шлифования рабочей детали, содержащей металл, со скоростью менее 60 м/с, содержащее абразивную основу, включающую стекловидное связующее и микрокристаллические абразивные частицы оксида алюминия внутри связующего материала, при этом абразивная основа имеет модуль упругости при изгибе (MOE) поверхности раздела абразивных частиц и связующего материала, составляющий по меньшей мере 225 ГПа.
2. Абразивное изделие по п.1, отличающееся тем, что абразивная основа имеет твердость на поверхности раздела абразивных частиц и связующего материала, составляющую по меньшей мере примерно 13 ГПа.
3. Абразивное изделие по п.1, отличающееся тем, что абразивная основа выполнена для осуществления шлифования рабочей детали, содержащей металл, со скоростью по меньшей мере 35 м/с.
4. Абразивное изделие по п.1, отличающееся тем, что абразивная основа имеет объем пор по меньшей мере от 42 об.% до 70 об.% от общего объема абразивной основы и абразивная основа содержит по меньшей мере 35 об.% абразивных частиц от общего объема абразивной основы.
2
5. Абразивное изделие по п.1, отличающееся тем, что стекловидный связующий материал образован из по меньшей мере одного оксидного соединения щелочного металла (RO) и по меньшей мере одного оксидного соединения щелочноземельного металла (RO), где общее содержание оксидного соединения щелочного металла и оксидного соединения щелочноземельного металла составляет не более чем 20 мас.%.
2
2
2
2
6. Абразивное изделие по п.1, отличающееся тем, что стекловидный связующий материал имеет отношение содержания оксида кремния (SiO) в процентах по массе к содержанию LiO в процентах по массе (SiO:LiO), составляющее от 9,6 до 26.
2
2
2
2
7. Абразивное изделие по п.1, отличающееся тем, что стекловидный связующий материал имеет отношение содержания оксида кремния (SiO) в процентах по массе к содержанию NaO в процентах по массе (SiO:NaO), составляющее от 4,8 до 10,4.
2
2
2
2
8. Абразивное изделие по п.1, отличающееся тем, что стекловидный связующий материал имеет отношение содержания оксида кремния (SiO) в процентах по массе к содержанию KO в процентах по массе (SiO:KO), составляющее от 9,6 до 26.
2
2
3
2
2
3
9. Абразивное изделие по п.1, отличающееся тем, что стекловидный связующий материал имеет отношение содержания оксида кремния (SiO) в процентах по массе к содержанию BO в процентах по массе (SiO:BO), составляющее от 2,8 до 5,2.
2
2
2
2
10. Абразивное изделие по п.1, отличающееся тем, что стекловидный связующий материал имеет отношение содержания LiO в процентах по массе к содержанию NaO в процентах по массе (LiO:NaO), составляющее от 0,2 до 1.
2
2
2
2
11. Абразивное изделие по п.1, отличающееся тем, что стекловидный связующий материал имеет отношение содержания LiO в процентах по массе к содержанию KO в процентах по массе (LiO:KO), составляющее от 0,4 до 2,5.
2
2
2
2
12. Абразивное изделие по п.1, отличающееся тем, что стекловидный связующий материал имеет отношение содержания NaO в процентах по массе к содержанию KO в процентах по массе (NaO:KO), составляющее от 1 до 5.
13. Абразивное изделие по п.1, отличающееся тем, что абразивная основа со связующим имеет коэффициент шлифования, определенный как изменение радиуса по оси x при изменении скорости подачи, и коэффициент шлифования составляет не более чем 0,040 при скорости подачи (Z'w), составляющей по меньшей мере 1,0 дюйм/мин (2,5 см/мин).
14. Абразивное изделие по п.1, отличающееся тем, что абразивная основа имеет коэффициент шлифования, определенный как изменение радиуса по оси y при изменении скорости подачи, и коэффициент шлифования составляет не более чем примерно 0,018 при скорости подачи (Z'w), составляющей по меньшей мере 1,0 дюйм/мин (2,5 см/мин).
2
3
2
2
3
2
5
15. Абразивное изделие по п.1, отличающееся тем, что стекловидный связующий материал образован из не более чем 20% оксида бора (BO), имеет отношение содержания оксида кремния (SiO) в процентах по массе к содержанию оксида алюминия (AlO) в процентах по массе не более чем 3,2, и содержит не более чем примерно 3,0 мас.% оксида фосфора (PO), причем абразивная основа имеет объем пор, составляющий по меньшей мере 42 об.% от общего объема абразивной основы.